(57)【要約】【課題】固体高分子形燃料電池等の電気化学装置用途に利用できる、プロトン伝導性が高く、ＤＭＦＣとして用いた場合にメタノールの透過阻止性能に優れ、かつ燃料電池として運転した場合の耐久性に優れる安価な電解質膜の提供。【解決手段】２−メタクリルアミド−２−メチルプロパンスルホン酸またはその塩を必須構成モノマーとする架橋電解質ポリマーを含有することを特徴とする電解質膜。【選択図】なし【特許請求の範囲】
【請求項１】
２−メタクリルアミド−２−メチルプロパンスルホン酸またはその塩を必須構成モノマーとする架橋電解質ポリマーを含有することを特徴とする電解質膜。
【請求項２】
２−メタクリルアミド−２−メチルプロパンスルホン酸またはその塩の全構成モノマーに対する比が３０質量％以上であることを特徴とする請求項１に記載の電解質膜。
【請求項３】
架橋電解質ポリマーが多孔性基材の細孔内に充填されていることを特徴とする請求項１または２に記載の電解質膜。
【請求項４】
下記の工程により得られたものであることを特徴とする請求項１〜３に記載の電解質膜。
（１）架橋電解質ポリマーを構成するモノマーまたはその溶液若しくは分散液を多孔性基材の細孔内に充填する工程。
（２）充填したモノマーを重合する工程。
【請求項５】
請求項１〜４に記載の電解質膜を組み込んでなる燃料電池。
【発明の詳細な説明】
【０００１】
【発明の属する技術分野】
本発明は電解質膜に関するもので、当該電解質膜は電気化学装置、特に燃料電池、さらに詳細には直接アルコール形燃料電池用途に優れたものである。
【０００２】
【従来の技術】
地球的な環境保護の動きが活発化するにつれて、いわゆる温暖化ガスやＮＯｘの排出防止が強く叫ばれている。これらのガスの総排出量を削減するために、自動車用の燃料電池システムの実用化が非常に有効と考えられている。
【０００３】
高分子電解質膜を用いた電気化学装置の一種である固体高分子形燃料電池（ＰＥＦＣ、Ｐｏｌｙｍｅｒ  Ｅｌｅｃｔｒｏｌｙｔｅ  Ｆｕｅｌ  Ｃｅｌｌ）は、低温動作、高出力密度、発電反応で水しか生成されないという優れた特長を有している。中でも、メタノール燃料のＰＥＦＣは、ガソリンと同様に液体燃料として供給が可能なため、電気自動車用動力や携帯機器用電源として有望であると考えられている。
【０００４】
燃料としてメタノールを用いる場合の固体高分子形燃料電池は、改質器を用いてメタノールを水素主成分のガスに変換する改質メタノール形と、改質器を用いずにメタノールを直接使用する直接メタノール形（ＤＭＦＣ、Ｄｉｒｅｃｔ  Ｍｅｔｈａｎｏｌ  Ｐｏｌｙｍｅｒ  Ｆｕｅｌ  Ｃｅｌｌ）の二つのタイプに区分される。直接メタノール形燃料電池は、改質器が不要であるため、軽量化が可能であり、また頻繁な起動・停止に耐え得る、負荷変動応答性も大幅に改善できる、触媒被毒も問題にならない等の大きな利点があり、その実用化が期待されている。
【０００５】
しかし、ＤＭＦＣ用の電解質膜として、在来のＰＥＦＣ用の電解質膜であるパーフルオロアルキルスルホン酸膜、例えばＤｕ  Ｐｏｎｔ社のＮａｆｉｏｎ（登録商標）膜、Ｄｏｗ  Ｃｈｅｍｉｃａｌ社のＤｏｗ膜等を用いた場合には、メタノールが膜を透過してしまうため、触媒が消極し起電力が低下するという問題がある。さらに、これらの電解質膜は非常に高価であるという経済上の問題も有している。
【０００６】
上記の問題を解決する手段として、特許文献１には、ポリイミド、架橋ポリエチレン等、安価で外力に対して変形し難い多孔性基材にプロトン伝導性を有するポリマーを充填してなる電解質膜の提案がなされている。しかしながら当該電解質膜は、基材をプラズマ照射して前記ポリマーをグラフト重合によって得る工程を含むため、製造設備コストの上昇という問題がある。また燃料電池として連続運転した場合の耐久性も充分とはいえなかった。
【０００７】
【特許文献１】特開２００２−８３６１２号公報
【０００８】
【発明が解決しようとする課題】
本発明の目的は、これらの問題を解決すること、すなわち固体高分子形燃料電池等の電気化学装置用途に利用できる、プロトン伝導性が高く、ＤＭＦＣとして用いた場合にメタノールの透過阻止性能に優れ、かつ燃料電池として運転した場合の耐久性に優れる安価な電解質膜を提供することにある。
【０００９】
【課題を解決するための手段】
本発明者等は、鋭意検討の結果、２−メタクリルアミド−２−メチルプロパンスルホン酸またはその塩を必須構成モノマーとする架橋電解質ポリマーを含む電解質膜が、他のプロトン伝導性基、例えば他のスルホン酸基またはその塩を含むモノマーを使用した場合と比較して、プロトン伝導性、メタノールの透過阻止性能に優れ、且つ耐久性も良好であることを見出し、本発明を完成するに至った。
【００１０】
すなわち本発明は、特に燃料電池用途として有用な電解質膜に係るものであり、２−メタクリルアミド−２−メチルプロパンスルホン酸またはその塩を必須構成モノマーとする架橋電解質ポリマーを含有することを特徴とする。また本発明は当該電解質膜が（１）架橋電解質ポリマーを構成する２−メタクリルアミド−２−メチルプロパンスルホン酸若しくはその塩またはこれらを必須構成モノマーとし他のモノマーを混合してなる混合物（以下「ポリマー前駆体」という。）、またはこれらの溶液若しくは分散液を多孔性基材の細孔内部に充填する工程、並びに（２）充填したポリマー前駆体を重合する工程を含むことを特徴とする。さらに本発明は上記の電解質膜を組み込んでなる燃料電池に係るものである。
【００１１】
【発明の実施の形態】
以下、本発明を詳細に説明する。
本発明の電解質膜は、２−メタクリルアミド−２−メチルプロパンスルホン酸またはその塩を必須構成モノマーとする架橋電解質ポリマーを含有することを特徴とする。
【００１２】
２−メタクリルアミド−２−メチルプロパンスルホン酸の塩としては、Ｎａ、Ｋ、Ｌｉ等のアルカリ金属塩およびＣａ、Ｍｇ等のアルカリ土類金属塩が挙げられる。
２−メタクリルアミド−２−メチルプロパンスルホン酸の塩を重合した場合は、重合後に塩を酸に戻すことにより、本発明の電解質膜用途として優れた架橋電解質ポリマーが得られる。
【００１３】
架橋電解質ポリマーを構成する全構成モノマーに対する２−メタクリルアミド−２−メチルプロパンスルホン酸またはその塩の割合は、極端に少ないと本発明の効果が得られないため３０質量％以上が好ましく、更に好ましくは６０質量％以上、特に好ましくは８０質量％以上である。
【００１４】
本発明の電解質膜に用いられる架橋電解質ポリマーを構成するモノマーとしては、２−メタクリルアミド−２−メチルプロパンスルホン酸またはその塩以外のモノマーを必要に応じて併用することができる。上記モノマーとしては、２−メタクリルアミド−２−メチルプロパンスルホン酸またはその塩と共重合可能なもので、例えば水溶性モノマーとしては、２−アクリルアミド−２−メチルプロパンスルホン酸、（メタ）アクリル酸、（無水）マレイン酸、フマル酸、クロトン酸、イタコン酸、２−（メタ）アクリロイルエタンスルホン酸、２−（メタ）アクリロイルプロパンスルホン酸、スチレンスルホン酸、ビニルスルホン酸、（メタ）アリルスルホン酸、ビニルホスホン酸、酸性リン酸基含有（メタ）アクリレート等の酸性モノマーやその塩；（メタ）アクリルアミド、Ｎ−置換（メタ）アクリルアミド、２−ヒドロキシエチル（メタ）アクリレート、２−ヒドロキシプロピル（メタ）アクリレート、メトキシポリエチレングリコール（メタ）アクリレート、ポリエチレングリコール（メタ）アクリレート、Ｎ−ビニルピロリドン、Ｎ−ビニルアセトアミド等のモノマー；Ｎ，Ｎ−ジメチルアミノエチル（メタ）アクリレート、Ｎ，Ｎ−ジメチルアミノプロピル（メタ）アクリレート、Ｎ，Ｎ−ジメチルアミノプロピル（メタ）アクリルアミド等の塩基性モノマーやそれらの４級化物等を具体的に挙げることができる。
【００１５】
また、細孔内に充填されたポリマーの吸水性を調整する等の目的で、メチル（メタ）アクリレート、エチル（メタ）アクリレート、ブチル（メタ）アクリレート等のアクリル酸エステル類や酢酸ビニル、プロピオン酸ビニル等の疎水性モノマーも使用することもできる。
なお、「（メタ）アクリル」は「アクリルおよび／またはメタクリル」を、「（メタ）アクリロイル」は、「アクリロイルおよび／またはメタクリロイル」を、「メタ）アリル」は、「アリルおよび／またはメタリル」を、「（メタ）アクリレート」は、「アクリレートおよび／またはメタクリレート」を表す。
【００１６】
本発明の電解質膜に用いられる架橋電解質ポリマーにおいて、架橋構造を導入する方法は、特に限定されず公知の方法を用いることができる。
具体的には、２個以上の重合性二重結合を有する架橋剤を併用して重合反応を行なう方法、ポリマー中の官能基と反応する基を分子内に２個以上有する架橋剤を用いる方法、重合時の水素引き抜き反応による自己架橋を利用する方法、重合後のポリマーに電子線、ガンマ線等の活性エネルギー線を照射する方法等が挙げられる。
これらの方法のうち、架橋構造導入の簡便さから、２個以上の重合性二重結合を有する架橋剤を併用して重合反応を行なう方法が好ましい。該架橋剤としては、例えば水溶性のものとして、Ｎ，Ｎ’−メチレンビスアクリルアミド、エチレングリコールジ（メタ）アクリレート、ポリエチレングリコールジ（メタ）アクリレート、プロピレングリコールジ（メタ）アクリレート、ポリプロピレングリコールジ（メタ）アクリレート等が挙げられる。水溶性ではないが、有機溶剤に可溶な架橋剤として、トリメチロールプロパンジ（メタ）アクリレート、トリメチロールプロパントリ（メタ）アクリレート、ペンタエリスリトールジ（メタ）アクリレート、ペンタエリスリトールトリ（メタ）アクリレート、ペンタエリスリトールテトラ（メタ）アクリレート、トリメチロールプロパンジアリルエーテル、ペンタエリスリトールトリアリルエーテル、ジビニルベンゼン、ビスフェノールジ（メタ）アクリレート、イソシアヌル酸ジ（メタ）アクリレート、テトラアリルオキシエタン、トリアリルアミン等が挙げられる。
【００１７】
これらの架橋剤の中では、水溶性の架橋剤が好ましい。非水溶性の場合は、多孔性基材の細孔に充填する際に有機溶剤を使用しなければならず、有機溶剤を使用すると後工程で全て取り除く必要があるため、工程が複雑になる。
前記水溶性架橋剤の中では、重合性が良く耐久性が高いとの理由から、Ｎ，Ｎ’−メチレンビスアクリルアミドがさらに好ましい。
これらの架橋剤は単独で使用することも、必要に応じて２種類以上を併用することも可能である。上記共重合性架橋剤の使用量は、ポリマー前駆体中の不飽和モノマーの総質量に対して０．０１〜２０質量％が好ましく、さらに好ましくは０．１〜２０質量％で、特に好ましくは０．１〜１０質量％である。
【００１８】
本発明の電解質膜に用いられるポリマー前駆体を重合してなる架橋電解質ポリマーを得る方法としては、公知の水溶液ラジカル重合法の技術を使用することができる。
具体例としては、レドックス開始重合、熱開始重合、電子線開始重合、紫外線等の光開始重合等が挙げられる。
熱開始重合、レドックス開始重合のラジカル重合開始剤としては、次のようなものが挙げられる。
２，２’−アゾビス（２−アミジノプロパン）二塩酸塩等のアゾ化合物；過硫酸アンモニウム、過硫酸カリウム、過硫酸ナトリウム、過酸化水素、過酸化ベンゾイル、クメンヒドロパーオキサイド、ジ−ｔ−ブチルパーオキサイド等の過酸化物。上記過酸化物と、亜硫酸塩、重亜硫酸塩、チオ硫酸塩、ホルムアミジンスルフィン酸、アスコルビン酸等の還元剤とを組み合わせたレドックス開始剤。または２，２’−アゾビス−（２−アミジノプロパン）二塩酸塩、アゾビスシアノ吉草酸等のアゾ系ラジカル重合開始剤が挙げられる。
これらラジカル重合開始剤は、単独で用いてもよく、また、二種類以上を併用してもよい。これらの内、過酸化物系ラジカル重合開始剤は炭素水素結合から水素を引き抜くことによってラジカルを発生することができるため、多孔性基材としてポリオレフィン等の有機材料と併用すると基材表面と充填した重合体との間に化学結合を形成することができるので好ましい。
【００１９】
上記ラジカル重合手段の内では、重合反応の制御がし易く、比較的簡便なプロセスで生産性良く所望の電解質膜が得られる点で、紫外線による光開始重合が望ましい。さらに光開始重合させる場合には、ラジカル系光重合開始剤を、ポリマー前駆体その溶液または分散液中に予め溶解若しくは分散させておくことがより好ましい。
ラジカル系光重合開始剤の具体例としては、一般に紫外線重合に利用されているベンゾイン、ベンジル、アセトフェノン、ベンゾフェノン、キノン、チオキサントン、チオアクリドンおよびこれらの誘導体等が挙げられる。当該誘導体の例としては、ベンゾイン系のものとして、ベンゾインメチルエーテル、ベンゾインエチルエーテル、ベンゾインイソプロピルエーテル、ベンゾインイソブチルエーテル；アセトフェノン系のものとして、ジエトキシアセトフェノン、２，２−ジメトキシ−１，２−ジフェニルエタン−１−オン、１−ヒドロキシシクロヘキシルフェニルケトン、２−メチル−１−（４−（メチルチオ）フェニル）−２−モンフォリノプロパン−１、２−ベンジル−２−ジメチルアミノ−１−（４−モルフォリノフェニル）ブタノン−１、２−ヒドロキシ−２−メチル−１−フェニルプロパン−１−オン、１−（４−（２−ヒドロキシエトキシ）−フェニル）−２−ヒドロキシジ−２−メチル−１−プロパン−１−オン；ベンゾフェノン系のものとして、ｏ−ベンゾイル安息香酸メチル、４−フェニルベンゾフェノン、４−ベンゾイル−４’−メチルジフェニルサルファイド、３，３’，４，４’−テトラ（ｔ−ブチルパーオキシカルボニル）ベンゾフェノン、２，４，６−トリメチルベンゾフェノン、４−ベンゾイル−Ｎ，Ｎ−ジメチル−Ｎ−［２−（１−オキシ−２−プロペニルオキシ）エチル］ベンゼンメタナミニウムブロミド、（４−ベンゾイルベンジル）トリメチルアンモニウムクロリド、４，４’−ジメチルアミノベンゾフェノン、４，４’−ジエチルアミノベンゾフェノン等が挙げられる。
【００２０】
これら光重合開始剤の使用量は、ポリマー前駆体中の不飽和モノマーの総重量に対して０．００１〜１０質量％が好ましく、さらに好ましくは０．００１〜５質量％、特に好ましくは０．０１〜１質量％である。またこれらの内、ベンゾフェノン、チオキサントン、キノン、チオアクリドン等の芳香族ケトン系ラジカル重合開始剤は炭素水素結合から水素を引き抜くことによってラジカルを発生することができるため多孔性基材としてポリオレフィン等の有機材料と併用すると基材表面と充填ポリマーとの間に化学結合を形成することができ好ましい。
【００２１】
本発明の電解質膜は、多孔性基材の細孔部に架橋電解質ポリマーが充填された構造であることが望ましい。本発明で用いる多孔性基材は、メタノールおよび水に対して実質的に膨潤しない材料であることが好ましく、特に乾燥時に比べて水による湿潤時の面積変化が少ないか、殆どないことが望ましい。面積増加率は、浸漬時間や温度によって変化するが、本発明では２５℃における純水に１時間浸漬したときの面積増加率が、乾燥時に比較して最大でも２０％以下であることが好ましい。
【００２２】
また本発明で用いる多孔性基材は、引張り弾性率が５００〜５０００ＭＰａであるものが好ましく、さらに好ましくは１０００〜５０００ＭＰａであり、また破断強度が５０〜５００ＭＰａを有するのが好ましく、さらに好ましくは１００〜５００ＭＰａである。
これらの範囲を低い方に外れると充填ポリマーのメタノールや水により膨潤しようとする力によって膜が変形し易くなり、高い方に外れると基材が脆くなり過ぎて電極接合時のプレス成形や電池に組み込む際の締付け等によって膜がひび割れたりし易い。
【００２３】
また、多孔性基材は燃料電池を運転する際の温度に対して耐熱性を有するものがよい。
そのような性質を持つ材料として、無機材料ではガラス、アルミナまたはシリカ等のセラミックス等が挙げられる。また、有機材料では芳香族ポリイミド等のエンジニアリングプラスチック、ポリオレフィンを放射線の照射や架橋剤を加えて架橋したり延伸する等の方法で、外力に対して延び等の変形をし難くしたもの等が挙げられる。これらの材料は単独で用いても２種以上を積層する等をして複合化して用いてもよい。
【００２４】
これらの多孔性基材の中では、延伸ポリオレフィン、架橋ポリオレフィン、延伸後架橋されたポリオレフィン、ポリイミド類が充填工程の作業性が良く、基材の入手し易さの点からも好ましい。
【００２５】
本発明で用いる多孔性基材の空孔率は、５〜９５％が好ましく、さらに好ましくは５〜９０％、特に好ましくは２０〜８０％である。また平均孔径は０．００１〜１００μｍの範囲にあることが好ましく、さらに好ましくは０．０１〜１μｍの範囲である。空孔率が小さすぎると面積当たりのプロトン伝導性基であるプロトン酸性基が少なすぎて燃料電池としては出力が低くなり、大きすぎると膜強度が低下し好ましくない。さらに基材の厚さは２００μｍ以下が好ましい。より好ましくは１〜１５０μｍ、さらに好ましくは５〜１００μｍ、特に好ましくは５〜５０μｍである。膜厚が薄すぎると膜強度が低下しメタノールの透過量も増え、厚すぎると膜抵抗が大きくなりすぎ燃料電池の出力が低いため何れも好ましくない。
【００２６】
本発明の電解質膜において、多孔性基材の細孔内に架橋電解質ポリマーを充填する方法に関しては特に制限はなく公知の方法が利用できる。例えば原料となるポリマー前駆体またはその溶液若しくは分散液を多孔性基材に含浸させ、その後にモノマーを重合させる方法が挙げられる。その際、充填する混合液には必要に応じて架橋剤、重合開始剤、触媒、硬化剤、界面活性剤等を含んでいてもよい。
【００２７】
多孔性基材の細孔に充填するポリマー前駆体が低粘度の場合は、そのまま含浸に用いることができるが、そうでない場合は溶液または分散液とすることが好ましい。特に、濃度を１０〜９０％の溶液とするのが好ましく、２０〜７０％の溶液とするのがさらに好ましい。
また使用する成分に水に難溶のものが含まれる場合は水の一部または全部を有機溶剤に置き換えてもよいが、有機溶剤を使用する場合は電極を接合する前に有機溶剤を全て取り除く必要があるため水溶液の方が好ましい。このように溶液状にして含浸する理由は、水または溶剤に溶解して含浸に用いることにより細孔を有する多孔性基材への含浸が行い易くなることと、予め膨潤したゲルを細孔内に作ることによって、製造した電解質膜を燃料電池にした場合に水またはメタノールが細孔内のポリマーを膨潤させすぎてポリマーが抜け落ちるのを防止する効果があるためである。
また含浸作業をより行い易くする目的で、多孔性基材の親水化処理、ポリマー前駆体溶液への界面活性剤の添加、または含浸中における超音波の照射も行うことができる。
【００２８】
また多孔性基材の表面、特に細孔内表面にプロトン伝導性を有する架橋電解質ポリマーが化学的に結合されているのが好ましく、その結合を形成する手段としては、充填するポリマー前駆体がラジカル重合性物質である場合は予め基材にプラズマ、紫外線、電子線、ガンマ線、コロナ放電等を照射して表面にラジカルを発生させ、充填したポリマー前駆体を重合させる際に基材表面へのグラフト重合が同時に起こるようにする方法、基材にポリマー前駆体を充填した後に電子線を照射することによって基材表面へのグラフト重合とポリマー前駆体の重合を同時に起こす方法、水素引き抜き型のラジカル重合開始剤をポリマー前駆体に配合して充填して加熱または紫外線の照射を行って基材表面へのグラフト重合とポリマー前駆体の重合を同時に起こす方法、カップリング剤を用いる方法等が挙げられる。これらは単独で行っても複数の方法を併用してもよい。
【００２９】
本発明の電解質膜は固体高分子形燃料電池、特に直接メタノール形燃料電池に用いるとメタノール透過の問題が軽減され好ましく使用することができるが、膜のプロトン伝導性が優れているので、食塩電解、水電解、レドックスフロー電池等燃料電池以外の電気化学装置にも好ましく使用することができる。
【００３０】
【作用】
本発明の電解質膜は特定組成の架橋電解質ポリマーを含有することにより、プロトン伝導性、メタノール透過阻止性能に優れ、さらに従来炭化水素系ポリマー電解質において問題となっていた耐久性不足の問題を改善することができる。その理由は定かでないが２−メタクリルアミド−２−メチルプロパンスルホン酸またはその塩を使用することにより、類似の構造を有する２−アクリルアミド−２−メチルプロパンスルホン酸に比べて、基材である多孔性ポリマーへの親和性が増すこと、並びに重合により生成した炭素炭素結合近傍の疎水性がメチル基の導入によって高まり、燃料電池中で発生した過酸化水素に由来するラジカルが接触し難くなるためと推定される。
【００３１】
【実施例】
以下、本発明を実施例および比較例によりさらに詳しく説明するが、本発明の範囲がこれらの例により限定されるものではない。また実施例および比較例中の％は特に断りの無い限り質量％を、また部は質量部を意味するものとする。得られた電解質膜のプロトン伝導性およびメタノール透過性、耐久性（強制劣化試験）は以下のように評価した。
【００３２】
＜プロトン伝導性＞
２５℃における膨潤試料の伝導度測定を行なった。純水に１時間浸して膨潤させた電解質膜を２枚の白金板で挟み込み測定用試料とした。その後、１００Ｈｚから４０ＭＨｚの交流インピーダンス測定を実施して、伝導率を測定した。伝導率が高いほど、電解質膜中をプロトンが移動し易く、燃料電池用途に適していることを示す。
【００３３】
＜メタノール透過性＞
２５℃における浸透実験を以下のように行なった。電解質膜をガラス製セルに挟み、一方のセルに１０％メタノール水溶液を入れ、もう一方のセルに純水を入れた。純水側に浸透するメタノール量をガスクロマトグラフ分析により経時的に測定し、定常状態になった時の透過係数を測定した。透過係数が低いほど、電解質膜中をメタノールが透過し難く、燃料電池用途に適していることを示す。
【００３４】
＜耐久性（強制劣化試験）＞
電池内で発生する過酸化水素によるポリマーの劣化現象を確認する代わりに強制劣化により評価するため、１％過酸化水素および０．０１％硫酸第二鉄７水和物を含む水溶液を調整し、その中に電解質膜を浸し、７０℃で９０分放置した後、電解質膜を引き上げた。試験前後の重量変化から電解質膜中の充填ポリマーの溶出率を求めた。溶出率が大きいほど、電池として運転した時の劣化が早く、小さいほど劣化し難いことを示す。実施例はいずれも比較例より劣化が少ないことを確認した。
【００３５】
（実施例１）
多孔性基材として架橋ポリエチレン膜（厚さ１６μｍ、空孔率３７％）を用いた。２−メタクリルアミド−２−メチルプロパンスルホン酸４５部、Ｎ，Ｎ’−メチレンビスアクリルアミド５部、フタージェント２５１（（株）ネオス製、ノニオン性界面活性剤）０．０１部、Ｄａｒｏｃｕｒｅ１１７３（チバガイギー社製、光重合開始剤）０．００５部、水５０部からなるモノマー水溶液に、当該多孔性基材を浸漬させ、前記水溶液を多孔性基材の細孔に充填させた。次いで、多孔性基材を溶液から引き上げた後、高圧水銀ランプにて紫外線を２分間照射して細孔内部のモノマーを重合させ、電解質膜を得た。
得られた膜の評価結果を表１に示す。
【００３６】
（実施例２）
実施例１において２−メタクリルアミド−２−メチルプロパンスルホン酸４５部を３５部にし、共重合モノマーとして２−アクリルアミド−２−メチルプロパンスルホン酸１０部を追加する以外は、実施例１と同様にして電解質膜を得た。得られた膜の評価結果を表１に示す。
【００３７】
（実施例３）
実施例１において２−メタクリルアミド−２−メチルプロパンスルホン酸４５部を２５部にし、共重合モノマーとして２−アクリルアミド−２−メチルプロパンスルホン酸２０部を追加する以外は、実施例１と同様にして電解質膜を得た。得られた膜の評価結果を表１に示す。
【００３８】
（実施例４）
実施例１においてＮ，Ｎ’−メチレンビスアクリルアミドをポリエチレングリコールジアクリレートにする以外は実施例１と同様にして電解質膜を得た。
得られた膜の評価結果を表１に示す。
【００３９】
（比較例１）
実施例１において２−メタクリルアミド−２−メチルプロパンスルホン酸４５部を２−アクリルアミド−２−メチルプロパンスルホン酸４５部にする以外は、実施例１と同様にして電解質膜を得た。得られた膜の評価結果を表１に示す。
【００４０】
（比較例２）
比較例１において２−アクリルアミド−２−メチルプロパンスルホン酸４５部を３５部にする以外は、実施例１と同様にして電解質膜を得た。得られた膜の評価結果を表１に示す。
【００４１】
（実施例５）
実施例１で作成した膜を下記のように燃料電池に組み込み性能を評価したところ良好な性能が得られた。これを図１に示す。
▲１▼ＭＥＡの作成
酸素極用に白金担持カーボン（田中貴金属工業（株）製：ＴＥＣ１０Ｅ５０Ｅ）、および燃料極用に白金ルテニウム合金担持カーボン（田中貴金属工業（株）製：ＴＥＣ６１Ｅ５４）をそれぞれ用い、これらの触媒粉末に高分子電解質溶液（デュポン社製：ナフィオン５％溶液）とポリテトラフルオロエチレンディスパージョンを配合し、水を適宜加えて攪拌して反応層用塗料を得た。これをスクリーン印刷法でカーボンペーパー（東レ（株）製：ＴＧＰ−Ｈ−０６０）の片面に印刷し乾燥して電極とした。その際酸素極側は白金量が１ｍｇ／ｃｍ２、燃料極側は白金とルテニウムの総量が３ｍｇ／ｃｍ２とした。これらを電解質膜の中央部に塗料面を内側にして重ね合せ、１３０℃で加熱プレスし燃料電池用膜電極接合体（ＭＥＡ）を作成した。これを燃料電池単セルに組み込んで運転し、性能を確認した。
▲２▼燃料電池評価
作成したＭＥＡを直接メタノール形燃料電池単セルに組み込んだ際の運転条件は次のとおり。燃料を１ｍｏｌ％メタノール水溶液、酸化剤を純酸素とした。セル温度は５０℃とした。電子負荷器により電流密度を変化させながら電圧を測定した。
【００４２】
【表１】
2004253336.tif 000002
【００４３】
【発明の効果】
本発明の電解質膜は、特定組成の架橋電解質ポリマーを含有することにより、プロトン伝導性、メタノール透過阻止性能に優れ、さらに耐久性に優れた電解質膜となる。このことから固体高分子形燃料電池、特に直接メタノール形固体高分子形燃料電池用の電解質として好適に利用できる。
【図面の簡単な説明】
【図１】実施例５の直接メタノール形燃料電池としての評価結果を示したグラフである。
【図１】
2004253336.tif 000003